폴리 이미드 필름 을 탄화 가 가능 한 고온 로 를 사용 하 여 질소 기체 하 에서 3 ℃/ 분 의 속도 로 1 , 200 ℃ 까지 승 온 하 여 약 2 시간 유지 시켰 다 ( 탄화 ) . 이어서 , 초고온 로 를 사용 하 여 아르곤 기체 하 에서 5 ℃/ 분 의 승 온 속도 로 2 , 800 ℃ 까지 승 온 하 여 1 시간 유지 ( 흑연화 ) 시킨 후 냉각 하 여 30 ㎛ 의 두께 를 갖 는 그라 파이트 시트 를 제조 하 였 다 .